Brevet FR2681174A1 — publié le 19930312

Arrière-p Lan technologique de L'invention 1 Domaine de L'invention La présente invention concerne un mi Lieu d'enregistrement optique enregistrable et, plus particulièrement, un milieu d'enre- gistrement optique ayant une couche absorbant la lumière et une couche réfléchissant la lumière formées par superposition sur un substrat transparent à la lumière. 2 Description de L'art antérieur L'utilisation des colorants organiques, tels que les colorants de cyanine et de phtalocyanine, dans la membrane d'enre- gistrement du milieu d'enregistrement optique enregistrable est généralement connue En vue d'écrire l'information sur lesdits milieux d'enregistrement optique, un faisceau laser est focalisé sur une petite surface de la membrane d'enregistrement et converti en énergie thermique qui change les caractéristiques de la membrane ou couche d'enregistrement (c'est-à-dire, formation d'une cuvette microscopique) La pratique commune adoptée pour assurer un change- ment uniforme des propriétés de la membrane d'enregistrement con- siste à préparer deux substrats portant chacun une membrane d'enre- gistrement et ces substrats sont combinés ensemble avec Les deux membranes d'enregistrement faisant face l'une à L'autre, formant ainsi une structure dénommée "à sandwich d'air". Le faisceau laser utilisé pour écrire les données sur ce type de milieu d'enregistrement optique peut être dirigé sur la face extérieure de l'un ou L'autre substrat transparent afin de former une cuvette Lisible optiquement dans l'une ou l'autre des membranes d'enregistrement En vue de reproduire les données enregistrées, un faisceau Laser de lecture ayant une puissance inférieure à celle du faisceau d'écriture est focalisé sur la surface de La cuvette et le contraste entre La surface ou s'est formée la cuvette et La surface o ne se sont pas formées les cuvettes est lu sous la forme d'un signal électrique. Les mi Lieux du type à mémoire fixe (ROM) contenant des données préalablement enregistrées sont également disponibles et ont été mis dans le commerce dans les domaines d'enregistrement audio et de traitement de l'information Les milieux du type ROM n'ont pas de membrane d'enregistrement sur laquelle Les données peuvent être enregistrées Plus particulièrement, les pré-cuvettes qui correspondent aux données à reproduire sont déjà formées sur le substrat en plastique par formage sous pression à partir d'une matrice Ensuite, une couche réflectrice réalisée en un métal tel que Au, Ag, Cu ou Al est formée sur les pré-cuvettes et ensuite une couche protectrice peut être formée sur la couche réflectrice. Une classe typique de mi Lieu du type ROM comprend les disques compacts qui sont communément désignés par CD L'informa- tion est écrite dans et lue à partir des disques compacts sous forme de signaux de spécifications standardisées Conformément à ces spécifications, Les appareils de reproduction de CD sont lar- gement utilisés comme lecteurs de disques compacts (lecteurs de CD). Les milieux d'enregistrement optique enregistrables sont les mêmes que les disques compacts en ce qu'un faisceau laser est utilisé pour la lecture/l'écriture et que les deux milieux sont sous la forme d'un disque Il est fortement souhaitable de dévelop- per un milieu d'enregistrement qui satisfasse aux spécifications de ROM ou de CD et, comme résultat, qui soit adapté pour être utilisé dans les lecteurs de disques compacts. Toutefois, on rencontre des problèmes lorsqu'on tente de réaliser cet objet. En particulier, Lorsque La structure à sandwich d'air, qui est largement adoptée dans les milieux d'enregistrement conven- tionnels, est simplement remplacée par une couche réfléchissant la lumière sur la membrane d'enregistrement conventionnelle, Le fac- teur de réflectance et de modulation d'un faisceau laser ne peut pas être rendu suffisamment élevé pour satisfaire aux spécifica- tions de CD. Sommaire de L'invention Un objet de La présente invention est de fournir un milieu d'enregistrement optique enregistrable qui a un facteur de réflectance et de modulation suffisamment éLevé pour assurer une reproduction consistante sur Les lecteurs de CD. On a découvert que cet objet et d'autres objets de La présente invention peuvent être réalisés en fournissant un mi Lieu d'enregistrement optique comprenant un substrat transparent à la lumière ayant des pré-sillons sur la surface plane de l'un des côtés, une couche absorbant la lumière formée sur le côté dudit substrat o sont formés les pré-sillons et une couche réfléchissant la lumière formée sur ladite couche absorbant la lumière, selon lequel, lesdits pré-sillons ont une profondeur de À/6,5 N à À/2,5 n (o X est la longueur d'onde de la lumière d'enregistrement ou de reproduction en nanomètres, et N est l'indice de réfraction du substrat) et une largeur de 0,35-0,47 pm. Les pré-sillons ont généralement une section transversale trapézoldale et leur largeur W est définie par la largeur en pm à la position de h/2, c'est-à-dire à la moitié de la profondeur h des sillons. La couche absorbant la lumière est de préférence revêtue sur le substrat à une épaisseur de 30 à 900 nm, et plus préférable- ment de 100 à 300 nm. Selon un autre objet de la présente invention, il est souhaitable d'enregistrer ou de reproduire l'information par la lumière ayant un intervalle de longueur d'onde de 780-830 nm A cet effet, un premier colorant est de préférence incorporé dans La couche absorbant la lumière ayant la formule générale suivante (I): CH 3 CH 3 C Hi CH/ 4 (CH=CH}aCH= q N-J I"x I R RR 2 dans laquelle R 1 et R 2 désignent chacun un groupe alkyle ayant 1-8, de préférence 3-5, atomes de carbone tel qu'un groupe n-butyle, par exemple X est un contre-ion tel que Cl O 4, Br, I ou Cl, par exemple. Un second colorant de cyanine qui est également de préfé- rence incorporé dans la couche absorbant la lumière ensemble avec le premier colorant de cyanine de formule (I) a la formule générale suivante (II): CH 3 CH 3 CH 3 CH 3 O >>N {CH=CH)2 -CH= l R 3 R 4 dans laquelle R 3 et R 4 désignent chacun un groupe alkyle ayant 1-8, de préférence 3-5 atomes de carbone, tel qu'un groupe n-propyle, par exemple X représente un contre-ion et peut être exemplifié par les mêmes ions mentionnés ci-dessus pour ce substituant. Le second colorant de cyanine de formule générale (II) est contenu de préférence dans la couche absorbant la lumière en une quantité plus grande que celle du premier colorant de cyanine de formule générale (I) Le rapport pondéra I préféré entre la quan- tité du premier colorant de cyanine et la quantité du second colo- rant de cyanine est dans l'intervalle de 1: 1,5 à 1: 3, respec- tivement, en poids De même, la concentration d'un mélange total des premier et second colorants de cyanine dans la solution de revêtement utilisée pour former la couche absorbant la lumière est de préférence dans l'intervalle de 0,01-0,20 mol/l, et plus préfé- rablement dans l'intervalle de 0,04-0,12 mol/l. Selon un autre mode de réalisation de la présente inven- tion, un composé d'étouffement (extinction) est ajouté de préfé- rence à la couche absorbant la lumière dans le but d'éviter la détérioration des colorants de cyanine lors de l'exposition à la lumière durant la manutention. La présente invention, à la fois dans son aspect de cons- truction et dans son aspect de méthode de fabrication, ensemble avec des objets et des avantages additionnels, sera mieux comprise à la lecture de la description qui suit des modes de réalisation préférés de la présente invention prise conjointement avec les dessins ci-joints. Description brève des dessins La figure 1 est une vue en perspective en coupe transver- sale d'un milieu d'enregistrement optique de la présente inven- tion; la figure 2 est une coupe transversale agrandie du milieu d'enregistrement optique de la présente invention; la figure 3 est une coupe transversale montrant le subs- trat, en particulier les pré-sillons, à une échelle agrandie; la figure 4 est un graphique montrant les profils du potentiel de surface entre sillons Ilet du potentiel de sillon I; g la figure 5 est un graphique montrant les profils du potentiel d'erreur de piste du type push-pull T Epp avant et après PP l'enregistrement; la figure 6 est un graphique montrant le potentiel d'erreur de piste à trois faisceaux TE 3 b; la figure 7 est un graphique montrant les profils de potentiel de Itop, de IT et de I 3 T; potentielp il 13 T' la figure 8 est un graphique montrant les profils du potentiel de surface entre sillons Il et du potentiel de sillon I; g la figure 9 est un graphique montrant le profil du poten- tiel d'erreur de piste du type push-pull T Epp; PP la figure 10 est un graphique montrant le potentiel de Itop, I 11 T et de I 3 T; la figure 11 est un graphique montrant le profil du potentiel d'erreur de piste à trois faisceaux TE 3 b; la figure 12 est un graphique montrant la caractéristique d'absorption du premier colorant de cyanine (D-1), décrit ici; et la figure 13 est un graphique montrant la caractéristique d'absorption du second colorant de cyanine (D-2), décrit ici. Description des modes de réalisation préférés Comme montré à la figure 1, Le milieu d'enregistrement optique de la présente invention comprend d'une manière générale un substrat transparent à la Lumière en forme de disque 11 sur lequel est superposée une couche absorbant la lumière 12, une couche réfléchissant la lumière 13 et une couche protectrice 14, dans cet ordre. Comme montré à la figure 3, le substrat transparent à la lumière 11 présente des pré-sillons de piste 70 formés soit concen- triquement soit en spirale sur la surface plane de l'un des côtés. Les pré-sillons 70 sont formés d'une manière appropriée pour four- nir une profondeur (h) comprise dans l'intervalle de X/6,5 N à À/2,5 n, de préférence de V 4,7 N à À/3,6 n, o X est la longueur d'onde de la lumière d'enregistrement ou de reproduction en nano- mètres, et N est l'indice de réfraction du substrat. Lorsque la profondeur des pré-sillons "h" est inférieure à À/6,5 n, on observe le désavantage selon lequel l'interférence augmente tandis que l'erreur de piste à "trois faisceaux" (TE 3 b), qui est nécessaire pour obtenir une reproduction consistante sur des lecteurs de disques compacts, diminue Lorsque la profondeur des pré-sillons "h" dépasse X/2,5 n, la quantité de colorant qui est nécessaire pour être appliquée dans les sillons augmente, et comme conséquence, l'absorption de la lumière augmente tandis que la réflectance requise diminue. Les pré-sillons 70 sont également formés de manière appropriée pour fournir une largeur W dans l'intervalle de 0,35 à 0,47 pm, de préférence de 0,37 à 0,44 pm Lorsque la largeur du sillon W est inférieure à 0,35 pm, l'erreur de piste du type push- pull (TE pp) diminue et d'autres désavantages se produisent tels que PP la sensibilité inférieure et l'amplitude inférieure de l'enregis- trement Lorsque la largeur du sillon W dépasse 0,47 pm, la valeur de T Epp diminue. PP Il est clair d'après la figure 3, que les pré-sillons 70 ont habituellement une section transversale généralement trapézol- dale La largeur W des pré-sillons, telle que définie selon l'in- vention, est définie par la largeur en pm à la position de h/2, c'est-à-dire à la moitié de la profondeur h des sillons. D'un point de vue taux de production élevée, le substrat 11 muni de pré-sillons 70 décrit ci-dessus est de préférence réa- lisé en résines mou Lées par injection dans lesquelles les pré- sillons sont formés intégralement Les substrats de ce type peuvent être formés à partir de matière transparente telle que les résines de polycarbonate (PC) et en résines de polyméthacrylate de méthyle (PMMA). Au lieu de la méthode de moulage par injection, la méthode dénommée "(photopolymère) 2 Pr peut être adoptée pour prépa- rer le substrat 11 Ainsi, lorsque le substrat est du verre optique ayant des sillons préalablement formés dans une surface, une couche de transfert est formée par dessus La couche de transfert peut être formée de diverses matières incluant les résines 2 P choisies par exemple parmi les prépolymères de polyesters insaturés, d'époxyacrylates et d'acrylates de polyuréthanne pour les liants polymères tels que l'alcool polyvinylique, les polyamides et les polyméthacrylates, en combinaison avec divers monomères acrylates ou méthacrylates et des initiateurs de photopolymérisation. Le substrat 11 est typiquement formé à une épaisseur d'environ 1,0-1,5 mm. Le substrat 11 est superposé par une couche absorbant la lumière 12 qui contient des colorants de cyanine qui fournissent une composition d'enregistrement Parmi les colorants de cyanine qui peuvent être utilisés, il est préférable d'incorporer un pre- mier colorant de cyanine ayant une bande d'absorption de la lumière dans la région de longueur d'onde de la lumière d'enregistrement ou de reproduction, et un second colorant de cyanine qui a une bande d'absorption de la lumière dans l'intervalle de longueur d'onde plus courte que celui dudit premier colorant de cyanine et qui ne montre pas d'absorption de lumière dans la région de longueur d'onde de la lumière d'enregistrement ou de reproduction. Dans la présente invention, l'information est générale- ment enregistrée ou reproduite avec la lumière ayant une longueur d'onde dans l'intervalle de 770-830 nm. Par conséquent, le premier colorant à incorporer dans la couche absorbant la lumière 12 conformément à un mode de réalisa- tion préféré de la présente invention peut avoir la formule géné- rale suivante (I): H 3 C CH (CH:CH)2 -CH=N Il"x I R 1 R 2 - dans laquel Le R 1 et R 2 désignent chacun un groupe alkyle ayant 1-8, de préférence 3-5, atomes de carbone, tel qu'un groupe n-butyle. Lorsque le nombre d'atomes de carbone dans R 1 ou R 2 dépasse 8, une détérioration accélérée se produira dans un test dans des condi- tions chaudes et humides De plus, le colorant deviendra cireux, provoquant des inconvénients dans la manutention. Dans la formule générale (I), X représente un contre- ion exemplifié par C 104, I, Cl ou Br. Le second colorant de cyanine qui doit également être incorporé dans la couche absorbant la lumière 12 conformément à un mode de réalisation préféré peut avoir la formule générale sui- vante (II) CH 3 CH 3 CH 3 CH 3 XN+ (CH=CH)2 -CH I "x I R 3 R 4 dans laquelle R 3 et R 4 désignent chacun un groupe alkyle ayant 1-8-, de préférence 3-5, atomes de carbone, tels qu'un groupe n- propyle Lorsque le nombre d'atomes de carbone dans R 3 ou R 4 dépasse 8, les mêmes inconvénients que ceux décrits en liaison avec la formule générale (I) se produiront. Dans la formule générale (II), X représente un contre- ion qui peut être exemplifié par les mêmes ions que ceux déjà men- tionnés précédemment en relation avec la description de la formule (I). Le second colorant de cyanine de formule générale (II) est contenu de préférence dans la couche absorbant la lumière en quantité supérieure à celle du premier colorant de cyanine de for- mule générale (I) et le rapport pondérai préféré entre le premier colorant et le second colorant de cyanine est dans l'intervalle de 1: 1,5 à 1: 3, respectivement, en poids Lorsque le second colo- rant de cyanine est contenu en quantité égale ou inférieure à celle du premier colorant de cyanine, il est impossible d'obtenir la réflectance nécessaire ou bien d'autres inconvénients se produiront en ce que l'épaisseur du film coloré ne peut pas être sélectionnée à une valeur appropriée pour obtenir un bon équilibre entre l'erreur de piste du type push-pull et la réflectance. La couche absorbant la lumière 12 contenant le premier et le second colorant de cyanine est revêtue d'une manière convention- nelle par exemple par enduction par rotation Pour enduire cette couche, la concentration d'un mélange des premier et second colo- rants de cyanine en solution est de préférence dans l'intervalle de 0,01-0,20 mol/l, et plus préférablement dans l'intervalle de 0,04- 0,12 mol/l Lorsque la concentration du mélange de colorants est inférieure à 0,01 mol/l, l'absorption de la lumière et la sensibi- lité qui peuvent être obtenues sont trop faibles pour l'enregistre- ment des signaux avec un laser à semi-conducteur Lorsque la con- centration du mélange de colorants dépasse 0,20 mol/l, les colo- rants ne se dissolvent pas facilement dans les solvants. La couche absorbant la lumière 12 est enduite à une épaisseur dans l'intervalle préférentiel de 30 à 900 nm, et plus préférablement dans l'intervalle de 100-300 nm Lorsque l'épaisseur de la couche 12 est inférieure à 30 nm, l'absorption de la lumière diminuera au point que la sensibilité de la lumière dans la lon- gueur d'onde opératoire d'un laser à semi-conducteur devienne trop faible pour réaliser l'enregistrement satisfaisant des signaux. Lorsque l'épaisseur de la couche 12 dépasse 900 nm, la couche de colorant devient si épaisse qu'elle provoque une absorption accrue et par suite une réflectance inférieure. Divers solvants connus peuvent être utilisés pour l'enduction de la couche d'absorption 12, par exemple le diacétone alcool, l'éthylcellosolve, le méthylcellosolve, l'isophorone, le méthanol, le tétrafluoropropanol, et analogues. Dans un autre mode de réalisation de la présente inven- tion, un agent d'étouffement est contenu de préférence dans la couche absorbant la lumière 12 dans le but d'éviter la détériora- tion des colorants de cyanine lors de l'exposition à la lumière. Les exemples avantageux de l'agent d'étouffement sont montrés ci- après dans (Q-1) à (Q-4): lQ-1) CH 30 OCH 3 CH 30 CH 2 CH 20 OCH 2 CHZOCH 3 /S cif Ct Q 2 OOCCH 3 CH 3 COO S\/ fl' " Nil CH 5 COO OOCCH 3 (n-C 3 H?)2 N Ni/ n-C 3 H)2 -S S'-= N(n C$H 2 Ci io-4) /A e N(C 2 H 5)z (Ca H 5)a N (C 2 Hs)2 N 9 i/ C drf C 1 %, Z. La couche absorbant la Lumière 12 est superposée par une couche réfléchissant la lumière 13 qui est composée d'un métal tel que Au, Ag, Cu ou Al et déposée par une technique appropriée telle qu'évaporation sous vide, pulvérisation cathodique ou plaquage ionique La couche réfléchissant-la lumière 13 a de préférence une épaisseur d'environ 0,02-2,0 pm. La couche réfléchissant la lumière 13 est habituellement superposée par la couche protectrice 14 pour protéger la couche absorbant la lumière 12 et la couche réfléchissant la lumière 13. La couche de protection 14 est formée typiquement par un procédé qui comprend l'enduction par rotation d'une résine durcissable à UV puis le durcissement par exposition à un rayonnement UV. D'autres matières qui peuvent être utilisées pour former la couche protectrice 14 incluent les résines époxy, les résines acryliques, les résines de silicone et les résines d'uréthanne La couche protectrice 14 a typiquement une épaisseur d'environ 0,1-100 pm. Une couche intermédiaire peut être prévue entre le subs- trat 11 et la couche absorbant la lumière 12 en vue de protéger le substrat Il du solvant de revêtement Si nécessaire, une couche intermédiaire peut être prévue entre la couche absorbant la lumière 12 et la couche réfléchissant la lumière 13 en vue d'améliorer l'efficacité de l'absorption de la lumière. La lumière d'enregistrement sous forme pulsée est appli- quée au milieu d'enregistrement optique de la présente invention entraîné généralement en rotation, pour qu'une partie de la couche absorbant la lumière 12 fonde pour former une cuvette Pour repro- duire les données enregistrées, la lumière de lecture est appliquée au milieu qui est entraîné en rotation et la différence est détec- tée entre l'intensité de la lumière réfléchie par la surface o est formée la cuvette et celle de la lumière réfléchie par la surface o aucune cuvette n'est formée. La présente invention est décrite ci-après en plus amples détails en référence aux exemples non limitatifs qui suivent. Exemples En vue de rechercher l'effet de la Largeur W des pré- sillons, des échantillons de substrat (disques en polycarbonate ayant un diamètre de 120 mm et une épaisseur de 1,2 mm) ayant des sillons de diverses largeurs (voir tableau 1) sont fabriqués. Avec des échantillons à nombre de bandes supérieur, les sillons sont disposés plus près de la périphérie du substrat. Tab Leau 1 Bande n Largeur du sillon (pm) 3 0,18 4 0,27 0,28 6 0,31 7 0,34 8 0,35 9 0,39 0,44 11 0,47 12 0,50 13 0,54 14 0,57 0,59 Comme déjà mentionné ici, la largeur W des pré-sillons est définie comme étant la largeur (pm) mesurée dans la position de h/2, c'est-à- dire à La moitié de la profondeur h des sillons La largeur de sillon W et la profondeur de sillon h sont mesurées à l'aide d'un microscope électronique à balayage pour la mesure des coordonnées, modèle EMM- 3000 de Erionicks CO, Ltd. Une couche absorbant la lumière contenant deux colorants de cyanine est appliquée comme revêtement sur la surface munie de sillons de chaque substrat Les colorants (D-1) et (D-2) identifiés ci-après sont utilisés comme premier et second colorants de cyanine, respectivement, à contenir dans la couche absorbant la lumière. Chacun de ces colorants sont dissous dans l'éthylcello- solve et la solution est enduite à une épaisseur de 250 nm sur le substrat Le rapport pondéra I de mélange entre le premier et le second colorant de cyanine est de 1: 3, respectivement, en poids, et la concentration du mélange des deux colorants de cyanine en solution est ajustée à 0,085 mol/L ( 0,018 mol/L du premier colo- rant de cyanine et 0,067 mol/I du second colorant de cyanine). Une couche réfléchissant la lumière en or (Au) est déposée à une épaisseur de 0,1 pm sur la couche absorbant la lumière par évaporation sous vide Un film protecteur en photopo- lymère est prévu sur la couche réfléchissant la lumière Par ce procédé de base on fabrique divers échantillons de milieu d'enre- gistrement optique. Premier colorant de cyanine (D-1) Le colorant répond à la formule générale (I) dans laquelle R 1 et R 2 représentent chacun un groupe n- C 4 H 9 et X est CLO 4 La caractéristique d'absorbance de ce colorant est montrée à la figure 12 d'après lequel on peut voir que le colorant a une bande d'absorption de lumière à 580-720 nm. Second colorant de cyanine (D-2) Le colorant répond à la formule (II) dans laquelle R 3 et R 4 désignent chacun un groupe n-C 3 H 7 et X est CLO 4 La caracté- ristique d'absorbance de ce colorant est montrée à la figure 13, d'après laquelle on peut voir que le colorant a une bande d'absorp- tion de la lumière à 540-680 nm. Les signaux EFM sont enregistrés et reproduits à partir * des échantillons de milieux respectifs dans les conditions sui- vantes. Conditions d'enregistrement/reproduction de signaux EFM Longueur d'onde: 778 nm Vitesse linéaire: 1,4 m/s Puissance d'écriture: 6,0 m W Puissance de lecture: 0,5 m W Pour chacun des milieux avec lesquels l'enregistrement est conduit dans les conditions spécifiées ci-dessus, les sept potentiels suivants sont mesurés: potentiel dans la surface entre sillons, Il; potentiel dans le sillon, Ig; potentiel dans la por- tion la plus brillante des signaux enregistrés qui ont une ampli- tude de 11 T ( 196 K Hz), Itop; potentiel des signaux enregistrés qui ont une amplitude de 11 T ( 196 K Hz), I 11 T; potentiel des signaux enregistrés qui ont une amplitude de 3 T ( 720 K Hz), I 3 T; potentiel d'erreur de piste du type push-pull, T Epp; et potentiel PP d'erreur de piste à trois faisceaux, TE 3 b. Les résultats des mesures de potentiel sont montrés dans les figures 4-7 La figure 4 est un graphique montrant les profils du potentiel de surface entre sillons Il et de potentiel de sillons I; la figure 5 est un graphique montrant les profils de potentiel g d'erreur de piste du type push-pull TE avant et après l'enregis- PP trement; la figure 6 est un graphique montrant le profil du potentiel d'erreur de piste à trois faisceaux TE 3 b et la figure 7 est un graphique montrant les profils de Itop, de I 11 T et de I 3 T Pour évaluer les échantillons respectifs sur la base des résultats montrés dans les graphiques des figures 4-7, on peut voir que les conditions suivantes doivent être satisfaites en vue de reproduire les signaux conformément au format de disques compacts: ( 1) Il > Ig; ( 2) l'erreur de piste du type push-pull T Epp doit être d'au moins 0,04 V en vue de conduire le servo contrôle de piste d'une manière consistante et d'assurer un enregistrement fiable; ( 3) le potentiel d'erreur de piste à trois faisceaux TE 3 b doit être d'au moins 2,5 V qui est comparable au TE 3 b des disques compacts du commerce et ceci est destiné à assurer que les signaux enregistrés (cuvettes) sont reproduits d'une manière consistante sur les lecteurs de disques compacts; et ( 4) étant donné qu'une réflectance d'au moins 65 % est nécessaire, Itop doit être d'au moins 0,45 V dans les conditions pour l'enregistrement et la reproduction fixées ci-dessus et, en même temps, I 11 T/Itop doit être d'au moins 60 % tandis que I 3 T/Itop doit être dans l'intervalle de 30-70 % en vue d'assurer une réflec- tance adéquate et un facteur de modulation élevé. Les graphiques dans les figures 4-7 montrent que toutes ces conditions d'évaluation sont satisfaites par les bandes n 8-11 (largeur de sillon W = 0,35-0,47 pm). Ensuite, avec la largeur W des pré-sillons sur le subs- trat fixée à 0,44 pm, la longueur d'onde X est de 778 nm, la pro- fondeur h des sillons varie sur l'intervalle de X/7,0 N à X/3,8 n en angstroms (A) en vue de rechercher l'effet de la profondeur de sillon h. Dans la préparation des échantillons de milieux d'enre- gistrement optique, la couche absorbant la lumière, la couche réfléchissant la lumière et la couche protectrice sont du même type que celui utilisé pour rechercher l'effet de la largeur des sillons W. Les résultats des mesures sont montrés dans les figures 8-11; la figure 8 est un graphique montrant les profils du poten- tiel spéculaire I O et du potentiel de sillons Ig (la relation I O > Ig doit être satisfaite); la figure 9 est un graphique mon- trant le profil du potentiel d'erreur de piste du type push-pull T Epp; la figure 10 est un graphique montrant les profils de Itop, de I 11 T et de I3 T; et la figure 11 est un graphique montrant le profil du potentiel d'erreur de piste à trois faisceaux TE 3 b. Les graphiques dans les figures 8-11 montrent que à une largeur W de piste fixée à 0,44 pm, toutes les conditions mention- nées ci-dessus pour l'évaluation sont satisfaites par les échantil- lons o la profondeur h des sillons est dans l'intervalle de X/4,5 n /3,8 N (o X est la longueur d'onde de la lumière d'enregistre- ment ou de reproduction en nanomètres, et N est l'indice de réfrac- tion du substrat). Une expérience similaire est conduite avec une largeur de sillons W variant de 0,35 à 0,47 pm et la longueur d'onde de X = 778 nm, et il a été vérifié que des résultats satisfaisants peuvent être obtenus sur l'intervalle de profondeur (h) de X/6,5 N à X/2,5 n. IL est c Lair d'après La description précédente, que Le mi Lieu d'enregistrement optique de La présente invention fournit un mi Lieu d'enregistrement optique enregistrab Le qui a un facteur de réf Lectance et de modulation suffisamment éLevé pour assurer une reproduction consistante sur Le-s lecteurs de disques compacts du commerce. Bien que L'invention ait été décrite en détai L et en référence à des modes de réalisation spécifiques, il est c Lair pour L'homme du métier que divers changements et modifications peuvent être faits sans sortir de L'esprit et du cadre de L'invention. REVENDICATIONS 1 Un milieu d'enregistrement optique comprenant un substrat ( 11) transparent à la lumière incluant des pré-sillons ( 70) formés dans une surface dudit substrat, une couche absorbant lalumière ( 12) formée sur lesdits pré-sillons, et une couche réf Lé- chissant la lumière ( 13) formée sur ladite couche absorbant la lumière, caractérisé en ce que lesdits pré-sillons ont une profon- deur de X/6,5 N à X/2,5 n, o X est la longueur d'onde de la lumière d'enregistrement ou de reproduction en nanomètres, et N est l'indice de réfraction du substrat, et en ce que lesdits pré- sillons ont en outre une largeur de 0,35 à 0,47 pm. 2 Un milieu d'enregistrement optique selon la revendica- tion 1, caractérisé en ce que ladite couche absorbant la lumière ( 12) contient un premier colorant de cyanine représenté par la formule générale suivante (I): CH 3 CHI CH (CH=CH)2 -CH= I" I Ri R 2 dans laquelle R 1 et R 2 désignent chacun un groupe alkyle ayant 1-8 atomes de carbone et X est un contre-ion; et un second colorant de cyanine représenté par la for- mu Le générale suivante (II): CH 3 CH 3 CH 3 CHI j Il -(CH-CH) -CH= R 3 R 4 dans laquelle R 3 et R 4 désignent chacun un groupe alkyle ayant 1-8 atomes de carbone, et X est un contre-ion. 3 Un milieu d'enregistrement optique selon la revendica- tion 2, caractérisé en ce que ledit premier colorant de cyanine et ledit second colorant de cyanine sont présents dans ladite couche absorbant la lumière dans un rapport pondéra I de 1: 1,5 à 1: 3, respectivement, en poids. 4 Un milieu d'enregistrement optique selon la revendica- tion 1, caractérisé en ce que l'information est enregistrée et reproduite dans ladite couche absorbant la lumière dans un inter- valle de longueur d'onde de 770 à 830 nm. Un milieu d'enregistrement optique selon la revendica- tion 2, caractérisé en ce que R 1 et R 2 représentent chacun le groupe n-C 4 C 9 dans la formule CI), et R 3 et R 4 représentent chacun le groupe n-C 3 C 7 dans la formule (II), et X représente Cl O 4 pour chacune des formules (I) et (II). 6 Un milieu d'enregistrement optique selon la revendica- tion 1, caractérisé en ce que ladite couche absorbant la lumière a une épaisseur de 30 à 900 nm. 7 Un milieu d'enregistrement optique selon la revendi- cation 1, caractérisé en ce que lesdits pré-sillons ont une profon- deur de À/4,7 N à À/3,6 N et une largeur de 0,37 pm à 0,45 pm.